(57)【要約】【課題】ガラスに封止した際に無機ナノ蛍光体粒子の劣化を抑制することが可能な無機ナノ蛍光体粒子複合体と、それを用いた波長変換部材を提供する。【解決手段】無機ナノ蛍光体粒子２と、無機ナノ蛍光体粒子２の表面に付着した無機微粒子３と、を備えてなることを特徴とする無機ナノ蛍光体粒子複合体１。【選択図】図１
2018080272.tif 000002
【特許請求の範囲】
【請求項１】
無機ナノ蛍光体粒子と、
無機ナノ蛍光体粒子の表面に付着した無機微粒子と、
を備えてなることを特徴とする無機ナノ蛍光体粒子複合体。
【請求項２】
無機微粒子が無機ナノ蛍光体粒子よりも平均粒子径が大きいことを特徴とする請求項１に記載の無機ナノ蛍光体粒子複合体。
【請求項３】
無機微粒子の平均粒子径が１〜１０００ｎｍであることを特徴とする請求項１または２に記載の無機ナノ蛍光体粒子複合体。
【請求項４】
無機微粒子がアルミナ、シリカ、ジルコニア、酸化亜鉛、酸化チタンまたは酸化セリウムからなることを特徴とする請求項１〜３のいずれかに記載の無機ナノ蛍光体粒子複合体。
【請求項５】
無機ナノ蛍光体粒子の平均粒子径が１〜１００ｎｍであることを特徴とする請求項１〜４のいずれかに記載の無機ナノ蛍光体粒子複合体。
【請求項６】
無機ナノ蛍光体粒子が、ＣｄＳ、ＣｄＳｅ、ＣｄＴｅ、ＺｎＳ、ＺｎＳｅ、ＺｎＴｅ、ＩｎＰ、ＧａＮ、ＧａＡｓ、ＧａＰ、ＡｌＮ、ＡｌＰ、ＡｌＳｂ、ＩｎＮ、ＩｎＡｓ及びＩｎＳｂから選択される少なくとも一種、またはこれら二種以上の複合体からなる量子ドット蛍光体であることを特徴とする請求項１〜５のいずれかに記載の無機ナノ蛍光体粒子複合体。
【請求項７】
ガラスマトリクス中に請求項１〜６のいずれかに記載の無機ナノ蛍光体粒子複合体が分散してなることを特徴とする波長変換部材。
【請求項８】
無機ナノ蛍光体粒子複合体とガラス粉末の焼結体からなることを特徴とする請求項７に記載の波長変換部材。
【請求項９】
ガラスマトリクスがＳｎ−Ｐ系ガラスまたはＳｎ−Ｐ−Ｆ系ガラスからなることを特徴とする請求項７または８に記載の波長変換部材。
【請求項１０】
ガラス粉末の平均粒子径が０．１〜１００μｍであることを特徴とする請求項８または９に記載の波長変換部材。
【発明の詳細な説明】
【技術分野】
【０００１】
本発明は、無機ナノ蛍光体粒子複合体とそれを用いた波長変換部材に関する。
【背景技術】
【０００２】
近年、発光ダイオード（ＬＥＤ）や半導体レーザー（ＬＤ）等の励起光源を用い、これらの励起光源から発生した励起光を、蛍光体に照射することによって発生する蛍光を照明光として用いる発光装置が検討されている。また、蛍光体として、量子ドット等の無機ナノ蛍光体粒子を用いることが検討されている。量子ドットは、その直径を変えることにより蛍光波長の調整が可能であり、高い発光効率を有する（例えば、特許文献１〜３参照）。
【０００３】
無機ナノ蛍光体粒子は、大気中の水分や酸素と接触すると劣化しやすいという性質を有している。このため、無機ナノ蛍光体粒子は、外部環境と接しないように、樹脂等により封止して用いられる。しかしながら、封止材として樹脂を用いた場合、励起光の照射によって無機ナノ蛍光体粒子から発生する熱により樹脂が変色するという問題がある。また、樹脂は耐水性に劣り、水分を透過しやすいため、無機ナノ蛍光体粒子が経時劣化しやすいという問題がある。そこで、無機ナノ蛍光体粒子の封止材として、耐熱性や耐水性に優れるガラスを使用することが検討されている（例えば特許文献４参照）。
【先行技術文献】
【特許文献】
【０００４】
【特許文献１】国際公開第２０１２／１０２１０７号公報
【特許文献２】国際公開第２０１２／１６１０６５号公報
【特許文献３】特表２０１３−５２５２４３号公報
【特許文献４】特開２０１２−８７１６２号公報
【発明の概要】
【発明が解決しようとする課題】
【０００５】
無機ナノ蛍光体粒子の封止材としてガラスを使用した場合、波長変換部材自体の耐熱性及び耐水性には優れるものの、無機ナノ蛍光体粒子自体がガラスと反応して劣化するという問題がある。その結果、所望の発光効率を有する波長変換部材が得にくくなる。
【０００６】
以上に鑑み、本発明は、ガラスに封止した際に無機ナノ蛍光体粒子の劣化を抑制することが可能な無機ナノ蛍光体粒子複合体と、それを用いた波長変換部材を提供することを目的とする。
【課題を解決するための手段】
【０００７】
本発明の無機ナノ蛍光体粒子複合体は、無機ナノ蛍光体粒子と、無機ナノ蛍光体粒子の表面に付着した無機微粒子と、を備えてなることを特徴とする。このようにすれば、ガラス中に封止した際に、無機ナノ蛍光体粒子とガラスの間に無機微粒子が介在しやすくなる。その結果、無機ナノ蛍光体粒子とガラスとの接触が抑制され、ガラスとの反応による無機ナノ蛍光体粒子の劣化を抑制することができるため、波長変換部材の発光効率が向上しやすくなる。
【０００８】
本発明の無機ナノ蛍光体粒子複合体は、無機微粒子が無機ナノ蛍光体粒子よりも平均粒子径が大きいことが好ましい。このようにすれば、波長変換部材における無機ナノ蛍光体粒子とガラスとの接触を効果的に抑制することができる。
【０００９】
本発明の無機ナノ蛍光体粒子複合体は、無機微粒子の平均粒子径が１〜１０００ｎｍであることが好ましい。
【００１０】
本発明の無機ナノ蛍光体粒子複合体は、無機微粒子がアルミナ、シリカ、ジルコニア、酸化亜鉛、酸化チタンまたは酸化セリウムからなることが好ましい。
【００１１】
本発明の無機ナノ蛍光体粒子複合体は、無機ナノ蛍光体粒子の平均粒子径が１〜１００ｎｍであることが好ましい。
【００１２】
本発明の無機ナノ蛍光体粒子複合体は、無機ナノ蛍光体粒子が、ＣｄＳ、ＣｄＳｅ、ＣｄＴｅ、ＺｎＳ、ＺｎＳｅ、ＺｎＴｅ、ＩｎＰ、ＧａＮ、ＧａＡｓ、ＧａＰ、ＡｌＮ、ＡｌＰ、ＡｌＳｂ、ＩｎＮ、ＩｎＡｓ及びＩｎＳｂから選択される少なくとも一種、またはこれら二種以上の複合体からなる量子ドット蛍光体であることが好ましい。
【００１３】
本発明の波長変換部材は、上記の無機ナノ蛍光体粒子複合体とガラス粉末の焼結体からなることを特徴とする。
【００１４】
本発明の波長変換部材は、ガラス粉末がＳｎ−Ｐ系ガラスまたはＳｎ−Ｐ−Ｆ系ガラスからなることが好ましい。
【００１５】
本発明の波長変換部材は、ガラス粉末の平均粒子径が０．１〜１００μｍであることが好ましい。
【発明の効果】
【００１６】
本発明によれば、ガラスに封止した際に無機ナノ蛍光体粒子の劣化を抑制することが可能な無機ナノ蛍光体粒子複合体と、それを用いた波長変換部材を提供することができる。
【図面の簡単な説明】
【００１７】
【図１】本発明の一実施形態に係る無機ナノ蛍光体粒子複合体の模式的断面図である。
【図２】本発明の一実施形態に係る波長変換部材の模式的断面図である。
【発明を実施するための形態】
【００１８】
以下、好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００１９】
図１は、本発明の一実施形態に係る無機ナノ蛍光体粒子複合体の模式的断面図である。本実施形態に係る無機ナノ蛍光体粒子複合体１は、無機ナノ蛍光体粒子２と、その表面に付着した無機微粒子３とを備えている。具体的には、無機ナノ蛍光体粒子複合体１は、無機ナノ蛍光体粒子２の表面に複数の無機微粒子３が取り囲むように付着してなるものである。
【００２０】
図２は、本発明の一実施形態に係る波長変換部材の模式的断面図である。本実施形態に係る波長変換部材４は、上記で説明した無機ナノ蛍光体粒子複合体１がガラスマトリクス５中に分散してなる構造を有している。
【００２１】
図１及び２に示すように、無機ナノ蛍光体粒子複合体１は、無機ナノ蛍光体粒子２の表面に無機微粒子３が付着した構造を有しているため、波長変換部材４において無機ナノ蛍光体粒子２とガラスマトリクス５の接触が抑制される。そのため、ガラスマトリクス５との反応による無機ナノ蛍光体粒子２の劣化を抑制することができるため、波長変換部材４の発光効率が向上しやすくなる。特に、ガラスマトリクス５がガラス粉末の焼結体からなる場合は、本実施形態に係る無機ナノ蛍光体粒子複合体１を使用することで、無機ナノ蛍光体粒子２とガラスマトリクス５の接触を効果的に抑制することができる。これは、複数の無機微粒子３が無機ナノ蛍光体粒子２を取り囲んでいる場合、当該複数の無機微粒子３の隙間にガラス粉末が入り込みにくいためであると考えられる。
【００２２】
無機ナノ蛍光体粒子２としては、ＣｄＳ、ＣｄＳｅ、ＣｄＴｅ、ＺｎＳ、ＺｎＳｅ、ＺｎＴｅ、ＩｎＰ、ＧａＮ、ＧａＡｓ、ＧａＰ、ＡｌＮ、ＡｌＰ、ＡｌＳｂ、ＩｎＮ、ＩｎＡｓ及びＩｎＳｂ等の量子ドット蛍光体が挙げられる。これらは単独、または二種以上を混合して使用することができる。あるいは、これら二種以上からなる複合体（例えば、ＣｄＳｅ粒子表面がＺｎＳにより被覆されたコアシェル構造体）を使用してもよい。また、無機ナノ蛍光体粒子としては、量子ドット蛍光体以外にも、酸化物、窒化物、酸窒化物、硫化物、酸硫化物、希土類硫化物、アルミン酸塩化物及びハロリン酸塩化物等の無機粒子からなるものを使用することもできる。これらは単独、または二種以上を混合して使用することができる。無機ナノ蛍光体粒子の平均粒子径は特に限定されないが、１〜１００ｎｍ、１〜５０ｎｍ、１〜３０ｎｍ、１〜１５ｎｍ、さらには１．５〜１２ｎｍ程度である。なお、本明細書において、平均粒子径はＪＩＳ−Ｒ１６２９に準拠して測定した値（Ｄ５０）を指す。
【００２３】
波長変換部材４の発光効率は、ガラスマトリクス５中に分散した無機ナノ蛍光体粒子２の種類や含有量、及び波長変換部材４の厚みによって変化する。発光効率を高めたい場合、波長変換部材４の厚みを薄くして蛍光や励起光の透過率を高めたり、無機ナノ蛍光体粒子２の含有量を多くして、蛍光量を増大させることで調整すればよい。ただし、無機ナノ蛍光体粒子２の含有量が多くなりすぎると、製造時に焼結しにくくなり、気孔率が大きくなって、励起光が効率良く無機ナノ蛍光体粒子２に照射されにくくなったり、波長変換部材４の機械的強度が低下しやすくなるなどの問題が生じる。一方、無機ナノ蛍光体粒子２の含有量が少なすぎると、十分な発光強度が得にくくなる。従って、波長変換部材４における無機ナノ蛍光体粒子２の含有量は０．０１〜３０質量％、０．０５〜１０質量％、特に０．０８〜５質量％の範囲で適宜調整することが好ましい。
【００２４】
無機微粒子３としては、アルミナ、シリカ、ジルコニア、酸化亜鉛、酸化チタン、酸化セリウム等のセラミック粒子が挙げられる。これらは単独または２種以上を混合して使用することができる。なお無機微粒子３は複数の粒子からなる集合体（二次粒子）であってもよい。無機微粒子３の平均粒子径は１〜１０００ｎｍ、５〜５００ｎｍ、８〜１００ｎｍ、特に１０〜２０ｎｍであることが好ましい。無機微粒子３の平均粒子径が小さすぎるまたは大きすぎると、無機ナノ蛍光体粒子２とガラスマトリクス５の接触を抑制する効果が得にくくなる。なお、無機微粒子３は無機ナノ蛍光体粒子２より平均粒子径が大きいと、無機ナノ蛍光体粒子２とガラスマトリクス５との接触を効果的に抑制することができるため好ましい。
【００２５】
無機微粒子３の含有量は、無機ナノ蛍光体粒子２  １重量部に対して１０〜１００００質量部、５０〜５０００質量部、１００〜１０００質量部、２００〜５００質量部であることが好ましい。無機ナノ蛍光体粒子２の含有量が少なすぎると、無機ナノ蛍光体粒子２とガラスマトリクス５との接触を抑制する効果が得にくくなる。一方、無機ナノ蛍光体粒子２の含有量が多すぎると、波長変換部材４中における光散乱の程度が大きくなって発光効率が低下する場合がある。
【００２６】
ガラスマトリクス５の屈伏点は３８０℃以下、３００℃以下、特に２００℃以下であることが好ましい。ガラスマトリクス５の屈伏点が高すぎると、それに応じて波長変換部材４製造時の焼結温度も高くなるため、無機ナノ蛍光体粒子２が劣化しやすくなる。一方、ガラスマトリクス５の屈伏点の下限は特に限定されないが、現実的には１００℃以上、特に１２０℃以上である。ここで屈伏点とは、熱膨張係数測定（ＴＭＡ）装置での測定において、試験片が最大の伸びを示した点、即ち試験片の伸びが停止した値を指す。
【００２７】
ガラスマトリクス５としては、屈伏点が低いＳｎ−Ｐ系ガラス、Ｓｎ−Ｐ−Ｂ系ガラス、Ｓｎ−Ｐ−Ｆ系ガラス等のＳｎ及びＰをベースとしたガラスが好ましい。なかでも屈伏点を低くすることが容易であるＳｎ−Ｐ−Ｆ系ガラスを使用することが好ましい。Ｓｎ−Ｐ−Ｆ系ガラスの具体的な組成としては、カチオン％で、Ｓｎ２＋  １０〜９０％、Ｐ５＋  １０〜７０％、アニオン％で、Ｏ２−  ３０〜９９．９％、Ｆ−  ０．１〜７０％を含有するものが挙げられる。以下に、各成分の含有量をこのように限定した理由を説明する。なお、特に断りがない場合、以下の各成分の含有量に関する説明において、「％」は「カチオン％」または「アニオン％」を意味する。
【００２８】
Ｓｎ２＋は化学耐久性や耐候性を向上させる成分である。また、屈伏点を低下させる効果もある。Ｓｎ２＋の含有量は１０〜９０％、２０〜８５％、特に２５〜８２．５％であることが好ましい。Ｓｎ２＋の含有量が少なすぎると、上記効果が得にくくなる。一方、Ｓｎ２＋の含有量が多すぎると、ガラス化しにくくなったり、耐失透性が低下しやすくなる。
【００２９】
Ｐ５＋はガラス骨格の構成成分である。また、光透過率を高める効果を有する。また、失透を抑制したり、屈伏点を低下させる効果も有する。Ｐ５＋の含有量は１０〜７０％、１５〜６０％、特に２０〜５０％であることが好ましい。Ｐ５＋の含有量が少なすぎると、前記効果が得にくくなる。一方、Ｐ５＋の含有量が多すぎると、Ｓｎ２＋の含有量が相対的に少なくなって、耐候性が低下しやすくなる。
【００３０】
なお、Ｐ５＋とＳｎ２＋の含量は５０％以上、７０．５％以上、７５％以上、８０％以上、特に８５％以上であることが好ましい。Ｐ５＋とＳｎ２＋の含量が少なすぎると、耐失透性や機械的強度が低下しやすくなる。Ｐ５＋とＳｎ２＋の含量の上限は特に限定されず、１００％であってもよいが、他の成分を含有する場合は、９９．９％以下、９９％以下、９５％以下、さらには９０％以下としてもよい。
【００３１】
カチオン成分として、上記成分以外にも以下の成分を含有させることができる。
【００３２】
Ｂ３＋、Ｚｎ２＋、Ｓｉ４＋及びＡｌ３＋はガラス骨格の構成成分であり、特に化学耐久性を向上させる効果が大きい。Ｂ３＋＋Ｚｎ２＋＋Ｓｉ４＋＋Ａｌ３＋の含有量は０〜５０％、０〜３０％、０．１〜２５％、０．５〜２０％、特に０．７５〜１５％であることが好ましい。Ｂ３＋＋Ｚｎ２＋＋Ｓｉ４＋＋Ａｌ３＋の含有量が多すぎると、耐失透性が低下しやすくなる。また、溶融温度の上昇に伴いＳｎ金属等が析出し、光透過率が低下しやすくなる。また、屈伏点が上昇しやすくなる。なお、耐候性を向上させる観点からは、Ｂ３＋＋Ｚｎ２＋＋Ｓｉ４＋＋Ａｌ３＋を０．１％以上含有させることが好ましい。なお本明細書において、「○＋○＋・・・」は該当する各成分の合量を意味する。
【００３３】
Ｂ３＋、Ｚｎ２＋、Ｓｉ４＋及びＡｌ３＋の各成分の好ましい含有量範囲は以下の通りである。
【００３４】
Ｂ３＋はガラス骨格を構成する成分である。また、耐候性を向上させる効果があり、特に、ガラス中のＰ５＋等の成分が水中へ選択的に溶出することを抑制する効果が大きい。Ｂ３＋の含有量は０〜５０％、０．１〜４５％、特に０．５〜４０％であることが好ましい。Ｂ３＋の含有量が多すぎると、耐失透性や光透過率が低下する傾向がある。
【００３５】
Ｚｎ２＋は融剤として作用する成分である。また、耐候性を向上させ、研磨洗浄水等の各種洗浄溶液中へのガラス成分の溶出を抑制したり、高温多湿状態でのガラス表面の変質を抑制したりする効果がある。また、Ｚｎ２＋はガラス化を安定にする効果もある。以上に鑑み、Ｚｎ２＋の含有量は０〜４０％、０．１〜３０％、特に０．２〜２０％であることが好ましい。Ｚｎ２＋の含有量が多すぎると、耐失透性や光透過率が低下する傾向がある。
【００３６】
Ｓｉ４＋はガラス骨格を構成する成分である。また、耐候性を向上させる効果があり、特に、ガラス中のＰ５＋等の成分が水中へ選択的に溶出することを抑制する効果が大きい。Ｓｉ４＋の含有量は０〜２０％、特に０．１〜１５％であることが好ましい。Ｓｉ４＋の含有量が多すぎると、屈伏点が高くなりやすい。また、未溶解による脈理や気泡がガラス中に残存しやすくなる。
【００３７】
Ａｌ３＋は、Ｓｉ４＋やＢ３＋とともにガラス骨格を構成することが可能な成分である。また、耐候性を向上させる効果があり、特に、ガラス中のＰ５＋等の成分が水中へ選択的に溶出することを抑制する効果が大きい。Ａｌ３＋の含有量は０〜２０％、特に０．１〜１５％であることが好ましい。Ａｌ３＋の含有量が多すぎると、耐失透性や光透過率が低下する傾向がある。さらに、溶融温度が高くなって、未溶解による脈理や気泡がガラス中に残存しやすくなる。
【００３８】
Ｍｇ２＋、Ｃａ２＋、Ｓｒ２＋及びＢａ２＋（アルカリ土類金属イオン）は融剤として作用する成分である。また、耐候性を向上させ、研磨洗浄水等の各種洗浄溶液中へのガラス成分の溶出を抑制したり、高温多湿状態でのガラス表面の変質を抑制したりする効果がある。また、ガラスの硬度を高める成分である。但し、これらの成分の含有量が多すぎると、耐失透性が低下しやすくなる。よって、Ｍｇ２＋、Ｃａ２＋、Ｓｒ２＋及びＢａ２＋の含量は０〜１０％、０〜７．５％、０．１〜５％、特に０．２〜１．５％であることが好ましい。
【００３９】
Ｌｉ＋は、アルカリ金属酸化物のなかで最も屈伏点を低下させる効果が大きい成分である。また、但し、Ｌｉ＋は分相性が強いため、その含有量が多すぎると、耐失透性が低下しやすくなる。また、Ｌｉ＋は化学耐久性を低下させやすく、光透過率も低下させやすい。従って、Ｌｉ＋の含有量は０〜１０％、０〜５％、０〜１％、特に０〜０．１％であることが好ましい。
【００４０】
Ｎａ＋は、Ｌｉ＋と同様に屈伏点を低下させる効果を有する。但し、その含有量が多すぎると、脈理が生成しやすくなる。また、耐失透性が低下しやすくなる。また、Ｎａ＋は化学耐久性を低下させやすく、光透過率も低下させやすい。従って、Ｎａ＋の含有量は０〜１０％、０〜５％、０〜１％、特に０〜０．１％であることが好ましい。
【００４１】
Ｋ＋も、Ｌｉ＋と同様に屈伏点を低下させる効果を有する。但し、その含有量が多すぎると、耐候性が低下する傾向がある。また、耐失透性が低下しやすくなる。また、Ｋ＋は化学耐久性を低下させやすく、光透過率も低下させやすい。従って、Ｋ２Ｏの含有量は０〜１０％、０〜５％、０〜１％、特に０〜０．１％であることが好ましい。
【００４２】
なお、Ｌｉ＋、Ｎａ＋及びＫ＋の含量は０〜１０％、０〜５％、０〜１％、特に０〜０．１％であることが好ましい。Ｌｉ＋、Ｎａ＋及びＫ＋の含量が多すぎると、失透しやすくなり、化学耐久性も低下する傾向がある。
【００４３】
上記成分以外にも、Ｌａ３＋、Ｇｄ３＋、Ｔａ５＋、Ｗ６＋、Ｎｂ５＋、Ｔｉ４＋、Ｙ３＋、Ｙｂ３＋、Ｇｅ４＋、Ｔｅ４＋、Ｂｉ３＋及びＺｒ４＋等を合量で１０％まで含有させることができる。
【００４４】
Ｃｅ４＋、Ｐｒ３＋、Ｎｄ３＋、Ｅｕ３＋、Ｔｂ３＋及びＥｒ３＋等の希土類成分、Ｆｅ３＋、Ｎｉ２＋、Ｃｏ２＋は光透過率を低下させる成分である。よって、これら成分の含有量は各々０．１％以下であることが好ましく、含有させないことがより好ましい。
【００４５】
Ｉｎ３＋は失透傾向が強いため、含有しないことが好ましい。
【００４６】
なお、環境上の理由から、Ｐｂ２＋及びＡｓ３＋を含有しないことが好ましい。
【００４７】
アニオン成分であるＦ−は屈伏点を低下させる作用や光透過率を高める効果を有する。但し、その含有量が多すぎると、溶融時の揮発性が高くなり脈理が発生しやすくなる。また、耐失透性が低下しやすくなる。Ｆ−の含有量は０．１〜７０％、１〜６７．５％、５〜６５％、２〜６０％、特に１０〜６０％であることが好ましい。なお、Ｆ−を導入するための原料としては、ＳｎＦ２の他、Ｌａ、Ｇｄ、Ｔａ、Ｗ、Ｎｂ、Ｙ、Ｙｂ、Ｇｅ、Ｍｇ、Ｃａ、Ｓｒ、Ｂａ等のフッ化物が挙げられる。
【００４８】
なお、Ｆ−以外のアニオン成分としては、通常、Ｏ２−を含有する。つまり、Ｏ２−の含有量は、Ｆ−の含有量に応じて決定される。具体的には、Ｏ２−の含有量は３０〜９９．９％、３２．５〜９９％、３５〜９５％、４０〜９８％、特に４０〜９０％であることが好ましい。
【００４９】
Ｓｎ−Ｐ系ガラスとしては、モル％で、ＳｎＯ  ５０〜８０％、Ｐ２Ｏ５  １５〜２５％（ただし、２５％は含まない）、ＺｒＯ２  ０〜３％、Ａｌ２Ｏ３  ０〜１０％、Ｂ２Ｏ３  ０〜１０％、Ｌｉ２Ｏ  ０〜１０％、Ｎａ２Ｏ  ０〜１０％、Ｋ２Ｏ  ０〜１０％、Ｌｉ２Ｏ＋Ｎａ２Ｏ＋Ｋ２Ｏ  ０〜１０％、ＭｇＯ  ０〜１０％、ＣａＯ  ０〜３％、ＳｒＯ  ０〜２．５％、ＢａＯ  ０〜２％、ＭｇＯ＋ＣａＯ＋ＳｒＯ＋ＢａＯ  ０〜１１％及びＺｒＯ２＋Ａｌ２Ｏ３＋ＭｇＯ  ０〜１０％を含有し、ＳｎＯ／Ｐ２Ｏ５  １．６〜４．８であるものが挙げられる。
【００５０】
ガラスマトリクス５としてはガラス粉末からなることが好ましい。具体的には、波長変換部材４は、無機ナノ蛍光体粒子複合体１とガラス粉末の焼結体からなることが好ましい。このようにすれば、ガラスマトリクス５中に無機ナノ蛍光体粒子複合体１を均質に分散した波長変換部材４を容易に作製することができる。
【００５１】
ガラス粉末の平均粒子径は０．１〜１００μｍ、１〜８０μｍ、５〜６０μｍ、１０〜５０μｍ、特に１５〜４０μｍであることが好ましい。ガラス粉末の平均粒子径が小さすぎると、無機ナノ蛍光体粒子２に接触しやすくなり、無機ナノ蛍光体粒子２が劣化しやすくなる。また、焼結時に気泡が発生して、波長変換部材４の機械的強度が低下するおそれがある。さらに、波長変換部材４中における光散乱の程度が大きくなって発光効率が低下する場合がある。一方、ガラス粉末の平均粒子径が大きすぎると、無機ナノ蛍光体粒子複合体１がガラスマトリクス５中に均質に分散されにくくなり、その結果、波長変換部材４の発光効率が低下するおそれがある。
【００５２】
波長変換部材４の形状は、通常、矩形板状や円盤状等の板状である。この場合、波長変換部材４の厚みは０．０３〜１ｍｍ、０．０５〜０．５ｍｍ、特に０．１〜０．３ｍｍであることが好ましい。波長変換部材４の厚みが小さすぎると、機械的強度に劣る傾向がある。一方、波長変換部材４の厚みが大きすぎると、焼結時間が長くなり無機ナノ蛍光体粒子２が劣化しやすくなる。あるいは、焼結が不十分になる傾向がある。
【００５３】
波長変換部材４は、ＬＥＤやＬＤ等の励起光源と組み合わせることにより発光デバイスとして使用することができる。
【００５４】
無機ナノ蛍光体粒子複合体１及び波長変換部材４は、例えば以下のようにして作製することができる。
【００５５】
無機ナノ蛍光体粒子複合体１は、無機ナノ蛍光体粒子２と無機微粒子３を混合することにより作製することができる。なお、無機ナノ蛍光体粒子２が量子ドットである場合は、通常、有機分散媒等に分散した状態で取り扱われる。そこで、無機ナノ蛍光体粒子２が分散した有機分散媒に無機微粒子３を混合した後、有機分散媒を揮発させることにより、無機ナノ蛍光体粒子複合体１を得ることができる。
【００５６】
次に、無機ナノ蛍光体粒子複合体１に対し、ガラスマトリクス５となるガラス粉末を混合した後、混合物を焼成することにより波長変換部材４を得ることができる。焼成温度は、ガラス粉末の屈伏点±５０℃以内であることが好ましい。具体的には、焼成温度は、３８０℃以下、３００℃以下、２００℃以下、特に１８０℃以下であることが好ましい。焼成温度が高すぎると、無機ナノ蛍光体粒子２が劣化したり、無機ナノ蛍光体粒子２とガラス粉末が反応して波長変換部材４の発光効率が低下しやすくなる。一方、焼成温度が低すぎるとガラス粉末の焼結が不十分になり、波長変換部材４の気孔率が大きくなる傾向がある。その結果、波長変換部材４における光散乱が強まり、蛍光（あるいは励起光）の取り出し効率が低下しやすくなる。よって、焼成温度は１３０℃以上であることが好ましい。
【００５７】
なお、無機ナノ蛍光体粒子複合体１とガラス粉末の混合物を加熱プレスすることにより、ガラス粉末の軟化流動が促進され、極めて短時間で焼結することが可能となる。よって、焼成時における無機ナノ蛍光体粒子２にかかる熱エネルギーを大幅に抑制することができ、無機ナノ蛍光体粒子２の熱劣化を顕著に抑制することが可能となる。また、薄型の波長変換部材４を容易に製造することができる。
【実施例】
【００５８】
以下、本発明について、具体的な実施例に基づいて、さらに詳細に説明するが、本発明は以下の実施例に何ら限定されるものではなく、その要旨を変更しない範囲において適宜変更して実施することが可能である。
【００５９】
（実施例）
無機ナノ蛍光体粒子（ＣｄＳｅ／ＺｎＳ、平均粒子径＝３ｎｍ）を分散媒であるヘキサンに１質量％の濃度で分散させた分散液１００μｌに対し、アルミナ粒子（平均粒子径１３ｎｍ）０．１９ｇ（無機ナノ蛍光体粒子１質量部に対して２８８質量部）を添加して混合し、分散媒を揮発させることにより、無機ナノ蛍光体粒子表面をアルミナ粒子で被覆し、無機ナノ蛍光体粒子複合体を得た。
【００６０】
無機ナノ蛍光体粒子複合体０．００９ｇに対し、Ｓｎ−Ｐ−Ｆ系ガラス粉末（平均粒子径＝２５μｍ、屈伏点＝１６０℃）０．９９１ｇを混合し、混合物を得た。得られた混合物を窒素雰囲気中１８０℃で加熱プレスした。これにより、板状の波長変換部材が得られた。
【００６１】
（比較例）
無機ナノ蛍光体粒子をアルミナ粒子で被覆せずにそのまま使用したこと以外は、実施例と同様にして波長変換部材を作製した。
【００６２】
（発光量子効率の測定）
得られた波長変換部材について、発光量子効率を測定し、相対比較した。その結果、比較例の波長変換部材の発光量子効率が１００ａ．ｕ．（arbitrary unit；任意単位）であるのに対し、実施例の波長変換部材の発光量子効率は７９１ａ．ｕ．であり、約７．９倍の発光量子効率を示した。
【００６３】
なお、発光量子効率は下記式により算出される値を指し、絶対ＰＬ量子収率装置（浜松ホトニクス社製）を用いて測定した。
【００６４】
発光量子効率＝｛（発光としてサンプルから放出されたフォトン数）／（サンプルより吸収されたフォトン数）｝×１００（％）
【符号の説明】
【００６５】
１  無機ナノ蛍光体粒子複合体
２  無機ナノ蛍光体粒子
３  無機微粒子
４  波長変換部材
５  ガラスマトリクス
【図１】
2018080272.tif 000003
【図２】
2018080272.tif 000004